1級およびまたは2級アミン基を有する、塩基性多糖の少なくとも1つの架橋した水溶性誘導体、ならびに少なくとも1つのアニオン性多糖を含む非架橋成分を含むセミ相互貫入網目からなる組成物であって、アニオン性多糖はセミ相互貫入高分子網目内に存在する組成物。水溶性塩基性多糖が、キトサンまたはその誘導体である、請求項1記載の組成物。塩基性多糖が、脱アセチル化キチン、再アセチル化キトサン、Nカルボキシメチルキトサン、OカルボキシメチルキトサンまたはOヒドロキシエチルキトサンである、請求項2記載の組成物。部分的なNアセチル化キトサンが、45~55の範囲のアセチル化度を有する、請求項3記載の組成物。非架橋成分が、ヒアルロン酸である、請求項1~4のいずれか一項記載の組成物。組成物が、細胞外基質の1または他のアニオン性多糖成分も含む、請求項1~5のいずれか一項記載の組成物。1級およびまたは2級アミン基を含む塩基性多糖の少なくとも1つの水溶性誘導体を、少なくとも1つのアニオン性多糖の存在下、1級または2級アミン基のプロトン化が阻止され、アニオン性多糖上のヒドロキシル基または任意の他の官能基の反応も阻止される条件下で架橋させる段階を含む、請求項1~6のいずれか一項記載の組成物の調製方法。架橋反応が、中性または弱アルカリ性条件、pH7~8の下、実施される、請求項6記載の方法。架橋反応が、pH7付近で実施される、請求項8記載の方法。請求項1~6のいずれか一項記載の組成物を含む生体材料。請求項1~6のいずれか一項記載の組成物または請求項10記載の生体材料の薬剤中での使用。請求項1~6のいずれか一項記載の組成物の生体材料の調製における使用。生体材料が、皮膚科、形成外科、泌尿器科および整形外科の分野で使用するためのものである、請求項12記載の使用。生体材料が、薄膜、スポンジ、ヒドロゲル、糸または不織マトリクスに形成される、請求項13記載の使用。このように、第1の局面では、本発明は、1級およびまたは2級アミン基を有する塩基性多糖の少なくとも1つの架橋した水溶性誘導体、および少なくとも1つのアニオン性多糖を有する非架橋成分を含むセミ相互貫入高分子網目から構成される組成物を提供し、ここで、アニオン性多糖はセミ相互貫入高分子網目内に存在する。セミ相互貫入高分子網目は少なくとも2つのポリマーの組み合わせであり、そのポリマーのうちの少なくとも1つが、別のポリマーの存在下、そのポリマーに架橋されずに、共有結合により架橋されることにより形成され、そのポリマーのうちの少なくとも1つがネットワーク内で、直線または分枝非架橋ポリマーとして存在する。本発明の関連では、塩基性カチオン多糖は、イオン化を受けてカチオン、例えばプロトン化アミン基を形成することができる少なくとも1つの官能基を含む多糖であり、一方、酸性アニオン性多糖は、イオン化を受けてアニオン、例えばカルボン酸または硫酸イオンを形成することができる少なくとも1つの官能基を含む多糖である。本発明の組成物は生体材料としての用途が考えられ、例えば、ヒドロゲルとして調製することができ、これを軟組織中に細胞外基質の模倣物質として配置することができる。本発明のこの局面の1つの態様では、塩基性多糖の水溶性誘導体はキトサンの誘導体、特に、Nカルボキシメチルキトサン、OカルボキシメチルキトサンまたはOヒドロキシエチルキトサンまたは特にNアセチル化キトサンである。部分的にキチンを脱アセチル化することにより、またはキトサンを再アセチル化することにより、部分的なNアセチル化キトサンを製造することができる。いずれの場合であっても、1つの態様では、部分的なNアセチル化キトサンは45~55の範囲のアセチル化度を有する。別の好ましい態様では、非架橋成分はヒアルロン酸である。さらに、細胞外基質の他のアニオン性多糖成分を含んでもよい。組成物の架橋成分は、ジグリシジルエーテル、ジイソシアネートまたはアルデヒドなどの架橋剤を使用して架橋させることができる。特に、14ブタンジオールジグリシジルエーテルを使用することができる。BDDE分子のいずれかの端のエポキシド環とキトサン鎖上のアミン基との間の反応は、ChitininNatureandTechnologyRAMuzarelliCJeuniauxandGWGoddayPlenumPressNewYork1986p303で記述されるように、反応性アミン基による求核攻撃により起き、その後エポキシド環開環が生じる。本発明の組成物は、膜、スポンジ、ヒドロゲル、糸または不織マトリクスに形成することができる。第2の局面では、本発明は、1級およびまたは2級アミン基を含む塩基性多糖の少なくとも1つの水溶性誘導体を、少なくとも1つのアニオン性多糖の存在下、塩基性多糖上の1級または2級アミン基のプロトン化が阻止され、水溶性アニオン性多糖上の任意の他の官能基の反応も阻止される条件下で、架橋させる段階を含む、本発明の組成物を調製するための方法を提供する。すでに記述したように、本発明の組成物は、医学用途で使用するための様々な生体材料に形成することができる。例えば、注射可能なヒドロゲルを製造するために、1級およびまたは2級アミン基を含む塩基性多糖の水溶性誘導体の水溶液を形成させ、これに水溶性アニオン性多糖を添加する。その後、塩基性多糖の架橋を多官能性架橋剤の存在下、1級または置換アミンのみを架橋させ、アニオン性多糖を、架橋ポリマーネットワーク内にトラップされたままとする本質的に中性条件下で、開始させる。不水溶性膜を製造するために、1級およびまたは2級アミン基を含む塩基性多糖の水溶性誘導体の水溶液を形成させ、これに水溶性アニオン性多糖を添加する。その後、多官能性架橋剤を添加し、混合物を蒸発乾固させ、架橋反応を起こさせる。キトサンは、酸でプロトン化した場合のみ、水溶液に溶解する。このように形成されたポリマーは正に帯電し、そのため、ヒアルロン酸および他のポリアニオンなどの負に帯電した種と相互作用する。そのようなイオン錯体は、セミIPNを形成するためには避けなければならず、これが本発明の主題である。このように、キトサンは中性または弱アルカリ性媒質のいずれか中、アニオン高分子電解質または非イオンポリマーとして可溶化されなければならない。すでに記述したように、適した誘導体としてはNカルボキシメチルキトサン、Oカルボキシメチルキトサン、Oヒドロキシエチルキトサンまたは部分的なNアセチル化キトサンが挙げられる。好ましい態様では、約50再アセチル化されたキトサンを使用する。アミン基をプロトン化せずに中性媒質中に溶解させることができるからである。別の好ましい態様では、再アセチル化キトサンは、水溶性を得るために45~55の範囲のアセチル化度を有する。多官能性架橋剤の存在下での架橋反応は、一般に中性または弱アルカリ性条件下、7~8のpH範囲で実施される。これにより確実に、実質的に塩基性多糖の1級または2級アミン基のみが架橋剤と反応することができるようになる。このように、アニオン性多糖の架橋、または酸性ポリマーと塩基性ポリマーの間の実際の架橋が避けられる。架橋度は、塩基性多糖の架橋剤に対するモル供給比を変動させることにより制御することができる。このように、トラップされたアニオン性多糖の放出プロファイルは、それが使用される特別な生物医学用途に適応するように変更改良することができる。一般に、架橋反応はpH7付近、好ましくはpH68と8の間で実施させる。第3の局面では、本発明は本発明の組成物を含む生体材料を提供する。第4の局面では、本発明は薬剤中での本発明の組成物または生体材料の使用を提供する。第5の局面では、本発明は、生体材料の調製における本発明の組成物の使用を提供する。特に、生体材料は、皮膚科、形成外科、泌尿器科および整形外科の分野において使用するためのものである。そのような生体材料は膜、スポンジ、ヒドロゲル、糸または不織マトリクスに形成することができる。本発明の各局面の好ましい局面は、必要な変更を加えて、互いの局面に関するものである。本発明について、下記実施例を参照して、以下説明する。下記実施例は本発明を説明するものであり、いかなる意味においても制限するものと考えるべきではない。下記実施例に関しては、HAおよびBDDEを用い、キトサンのみを使用せずに全てのゲルの調製に対するのと同じ条件下で、対照実験を実施した。HAをBDDEと共に50°Cで3時間インキュベータした後、ゲルが形成される証拠はなかった。そのため、本発明者らは、セミIPNを形成するために使用する条件下では、HAはゲル形成に寄与せず、架橋キトサンマトリクスにトラップされる線形非架橋ポリマーとして残ると結論づけることができる。下記実施例で調製したゲルおよび膜の水吸収能力は、下記式を用いて計算することができる実施例1ゲルイカ甲キトサンから調製した再アセチル化キトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、3時間、穏やかに撹拌しながら架橋させた。形成したゲルをその後、脱イオン水に浸漬させ、一定重量になるまで膨潤させ、その間、水を4~5回置換し、未反応残留架橋剤を除去した。ゲルの水吸収能力は9654であり、各ポリマー濃度は10mgmlであった。試料を高せん断ミキサでホモジナイズし、ゲルをシリンジから30G針を通して注入できるようにした。平均粒子サイズは302μmであった。001~10Hzの周波数範囲の振動せん断で測定すると、試料は500~600PaのG’弾性率を有した。長期にわたるゲルからのHAの放出をモニタするためにインビトロ試験を実施した。同じ実験をリゾチームの存在下でも実施した。結果を下記に示す実施例2ゲルイカ甲キトサンから調製した再アセチル化キトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、3時間、撹拌しながら架橋させた。形成したゲルをその後、脱イオン水に浸漬させ、一定重量になるまで膨潤させ、その間、水を4~5回置換し、未反応残留架橋剤を除去した。ゲルの水吸収能力は4551であり、再アセチル化キトサン濃度は22mgml、HA濃度は12mgmlであった。試料を高せん断ミキサでホモジナイズし、ゲルをシリンジから30G針を通して注入できるようにした。平均粒子サイズは255μmであった。001~10Hzの周波数範囲の振動せん断で測定すると、試料は2000~3000PaのG’弾性率を有した。長期にわたるゲルからのHAの放出をモニタするためにインビトロ試験を実施した。同じ実験をリゾチームの存在下でも実施した。結果を下記に示す実施例3ゲル市販のエビキトサンから調製した再アセチル化キトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、3時間、穏やかに撹拌しながら架橋させた。形成したゲルをその後、脱イオン水に浸漬させ、一定重量になるまで膨潤させ、その間、水を4~5回置換し、未反応残留架橋剤を除去した。ゲルの水吸収能力は12652であり、再アセチル化キトサン濃度は79mgml、HA濃度は75mgmlであった。ゲルをリン酸緩衝生理食塩水中で膨潤させると、RACおよびHAの最終濃度はそれぞれ、1354mgmlおよび1275mgmlであった。水中で膨潤させたゲル試料を高せん断ミキサでホモジナイズし、ゲルをシリンジから30G針を通して注入できるようにした。平均粒子サイズは451μmであった。001~10Hzの周波数範囲の振動せん断で測定すると、試料は1000PaのG’弾性率を有した。長期にわたるゲルからのHAの放出をモニタするためにインビトロ試験を実施した。同じ実験をリゾチームの存在下でも実施した。結果を下記に示す実施例4ゲルOヒドロキシエチルキトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、3時間、穏やかに撹拌しながら架橋させた。形成したゲルをその後、脱イオン水に浸漬させ、一定重量になるまで膨潤させ、その間、水を4~5回置換し、残留架橋剤を除去した。ゲルの水吸収能力は8525であり、Oヒドロキシエチルキトサン最終濃度は117mgml、HA最終濃度は127mgmlであった。試料を高せん断ミキサでホモジナイズし、ゲルをシリンジから30G針を通して注入できるようにした。粒子サイズは205μmであった。001~10Hzの周波数範囲の振動せん断で測定すると、試料は1000~2000PaのG’弾性率を有した。実施例5ゲルNカルボキシメチルキトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、8時間、撹拌しながら架橋させた。形成したゲルをその後、脱イオン水に浸漬させ、一定重量になるまで膨潤させ、その間、水を4~5回置換し、未反応残留架橋剤を除去した。ゲルの水吸収能力は9464であり、両方のポリマーの最終濃度は11mgmlであった。試料を高せん断ミキサでホモジナイズし、ゲルをシリンジから30G針を通して注入できるようにした。平均粒子サイズは218μmであった。001~10Hzの周波数範囲の振動せん断で測定すると、試料は600~900PaのG’弾性率を有した。試料をリン酸緩衝生理食塩水中で膨潤させると、NカルボキシメチルキトサンおよびHAの濃度はそれぞれ、38mgmlおよび39mgmlであった。実施例6ゲルイカ甲キトサンから調製した再アセチル化キトサンを脱イオン水中で水和させ、最終ポリマー濃度が5重量の溶液を得た。HAを水に溶解し、最終ポリマー濃度が5重量の溶液を得た。2つの溶液を一晩中冷却し、ポリマーの溶解を補助した。その後、2つのポリマー溶液を高せん断ミキサで共に混合し、14ブタンジオールジグリシジルエーテルを添加し、機械撹拌機を用いてポリマー混合物中に撹拌して混入させた。その後、溶液を50°Cの水浴中、712時間、撹拌しながら架橋させた。形成したゲルをその後、脱イオン水に浸漬させ、一定重量になるまで2~3日膨潤させ、その間、水を4~5回置換し、未反応残留架橋剤を除去した。ゲルの水吸収能力は7995であり、各ポリマー濃度は125mgmlであった。試料を高せん断ミキサでホモジナイズし、ゲルをシリンジから30G針を通して注入できるようにした。平均粒子サイズは403μmであった。001~10Hzの周波数範囲の振動せん断で測定すると、試料は500~800PaのG’弾性率を有した。実施例7膜Oヒドロキシエチルキトサンを脱イオン水中で水和させた。HAをOヒドロキシエチルキトサン溶液に添加し、HAが溶解するまで撹拌した。14ブタンジオールジグリシジルエーテルを添加し、ポリマー混合物中に撹拌して混入させた。その後、溶液をペトリ皿に移し、18時間蒸発させ、その間、架橋膜が形成した。その後、膜を脱イオン水に浸漬させ、膨潤させた。膜の水吸収能力は151であり、Oヒドロキシエチルキトサン濃度は660mgml、HA濃度は388mgmlであった。48時間後、膨潤水をHAについて試験すると、938のHAが放出されていた。膜をさらに96時間膨潤水中に放置した後、さらなるHAの放出は検出されなかった。実施例8膜再アセチル化キトサンを脱イオン水に2濃度で水和させた。HAを脱イオン水に溶解し、2の溶液を得、2つの溶液を冷蔵庫に入れ、一晩中完全に溶解させた。2つの溶液を共に混合し、BDDEを添加した。ポリマー混合物をペトリ皿に注ぎ入れ、水を一晩中室温で徐々に蒸発させ、架橋膜を形成させた。膜を脱イオン水中に2日間浸漬させ、膨潤させた。膜のWACは258であり、HA濃度383mgmlおよび再アセチル化キトサン387mgmlに対応した。膨潤後、045のHAが膜から放出された。さらに4日後、さらなるHAの放出は検出されなかった。